(57)【要約】【課題】本発明は、ポリカーボネート樹脂との相溶性が良好であり、ポリカーボネート樹脂に配合した場合には、表面硬度に優れる成形体を得ることができる樹脂材料及び表面硬度向上剤であって、表面硬度に優れ、かつ白化等の成形不良が抑えられた成形体を得ることができるポリカーボネート樹脂組成物ならびに表面硬度に優れ、かつ白化等の成形不良が抑えられた、ポリカーボネート樹脂からなる成形体を提供する。【解決手段】メチルメタクリレート単位（ａ１）及び芳香族（メタ）アクリレート単位（ａ２）を含有する重合体（Ａ）と、下記式（１）に示す有機リン化合物（Ｂ）を含む樹脂材料および前記樹脂材料を含むポリカーボネート樹脂組成物とその成形体により解決される。【選択図】  なし【特許請求の範囲】
【請求項１】
メチルメタクリレート単位（ａ１）及び芳香族（メタ）アクリレート単位（ａ２）を含有する重合体（Ａ）と、下記式（１）に示す有機リン化合物（Ｂ）を含む樹脂材料。
【化１】
2019104944.tif 000008
［式（１）中、Ｒ１、Ｒ２、及びＲ３はそれぞれ独立して、水素、アルキル基又はアリール基を表す。］
【請求項２】
前記有機リン化合物（Ｂ）がトリフェニルホスフィンである請求項１に記載の樹脂材料。
【請求項３】
前記有機リン化合物（Ｂ）の含有量が、重合体（Ａ）１００質量部に対して、０．０１〜５質量部である請求項１または２に記載の樹脂材料。
【請求項４】
前記重合体（Ａ）の質量平均分子量が５,０００〜３０,０００である請求項１〜３のいずれか１項に記載の樹脂材料。
【請求項５】
ポリカーボネート樹脂（Ｃ）と請求項１〜４のいずれか１項に記載の樹脂材料とを含むポリカーボネート樹脂組成物。
【請求項６】
請求項５に記載のポリカーボネート樹脂組成物を成形してなる成形体。
【発明の詳細な説明】
【技術分野】
【０００１】
本発明は、樹脂材料、表面硬度向上剤、ポリカーボネート樹脂組成物、成形体に関する。
【背景技術】
【０００２】
ポリカーボネート樹脂からなる成形体は、機械強度、耐熱性、電気特性、寸法安定性、難燃性、透明性等に優れることから、各種機器（電気機器、電子機器、ＯＡ機器等）の部材（筐体等）、光記録媒体、自動車部品、建築部材等に広く用いられている。しかしながら、ポリカーボネート樹脂からなる成形体は、自動車ヘッドランプ、各種シート等として用いるには、表面硬度が不足している。
【０００３】
表面硬度に優れた、ポリカーボネート樹脂からなる成形体としては、特許文献１に示すものが開示されている。
【先行技術文献】
【特許文献】
【０００４】
【特許文献１】国際公開第２０１６／０３１９６７号
【発明の概要】
【発明が解決しようとする課題】
【０００５】
しかしながら、特許文献１に記載されたポリカーボネート樹脂組成物においては、ポリカーボネート樹脂と表面硬度向上剤（（メタ）アクリレート重合体）との相溶性が不十分である。このため、特許文献１に記載された成形体には、しばしば白化等の成形不良が発生する。
【０００６】
本発明は、ポリカーボネート樹脂との相溶性が良好であり、ポリカーボネート樹脂に配合した場合には、表面硬度に優れる成形体を得ることができる樹脂材料及び表面硬度向上剤であって、表面硬度に優れ、かつ白化等の成形不良が抑えられた成形体を得ることができるポリカーボネート樹脂組成物ならびに表面硬度に優れ、かつ白化等の成形不良が抑えられた、ポリカーボネート樹脂からなる成形体を提供する。
【課題を解決するための手段】
【０００７】
［１］メチルメタクリレート単位（ａ１）及び芳香族（メタ）アクリレート単位（ａ２）を含有する重合体（Ａ）と、下記式（１）に示す有機リン化合物（Ｂ）を含む樹脂材料。
【０００８】
【化１】
2019104944.tif 000002
［式（１）中、Ｒ１、Ｒ２、及びＲ３はそれぞれ独立して、水素、アルキル基又はアリール基を表す。］
［２］  前記有機リン化合物（Ｂ）がトリフェニルホスフィンである［１］に記載の樹脂材料。
［３］  前記有機リン化合物（Ｂ）の含有量が、重合体（Ａ）１００質量部に対して、０．０１〜５質量部である［１］または［２］に記載の樹脂材料。
［４］  前記重合体（Ａ）の質量平均分子量が５,０００〜３０,０００である［１］〜［３］のいずれかに記載の樹脂材料。
［５］  ポリカーボネート樹脂（Ｃ）と［１］〜［４］のいずれか記載の樹脂材料とを含むポリカーボネート樹脂組成物。
［６］  ［５］に記載のポリカーボネート樹脂組成物を成形してなる成形体。
【発明の効果】
【０００９】
本発明の樹脂材料は、ポリカーボネート樹脂との相溶性が良好である。また、本発明の樹脂材料をポリカーボネート樹脂に配合した場合には、表面硬度に優れる成形体を得ることができる。
【００１０】
本発明の表面硬度向上剤は、ポリカーボネート樹脂との相溶性が良好である。また、本発明の表面硬度向上剤をポリカーボネート樹脂に配合した場合には、表面硬度に優れる成形体を得ることができる。
【００１１】
本発明のポリカーボネート樹脂組成物によれば、表面硬度に優れ、かつ白化等の成形不良が抑えられた成形体を得ることができる。
【００１２】
本発明の成形体は、ポリカーボネート樹脂を含む成形体であって、表面硬度に優れ、かつ白化等の成形不良が抑えられる。
【発明を実施するための形態】
【００１３】
以下の用語の定義は、本明細書及び特許請求の範囲にわたって適用される。
「質量平均分子量」は、ゲル浸透クロマトグラフィ（ＧＰＣ）によって測定される、ポリスチレン換算の質量平均分子量である。
「（メタ）アクリレート」は、アクリレート及びメタクリレートの総称である。
【００１４】
［樹脂材料］
本発明の樹脂材料は、メチルメタクリレート単位（ａ１）及び芳香族（メタ）アクリレート単位（ａ２）を含有する重合体（Ａ）と、下記式（１）に示す有機リン化合物（Ｂ）を含むことが必要である。
【００１５】
【化２】
2019104944.tif 000003
［式（１）中、Ｒ１、Ｒ２、及びＲ３はそれぞれ独立して、水素、アルキル基又はアリール基を表す。］
【００１６】
（重合体（Ａ））
重合体（Ａ）は、メチルメタクリレート単位（ａ１）及び芳香族（メタ）アクリレート単位（ａ２）を有する。重合体（Ａ）は、必要に応じて単量体単位（ａ３）を有していてもよい。
【００１７】
重合体（Ａ）の質量平均分子量は、５,０００〜３０,０００が好ましく、１０,０００〜２０,０００がより好ましく、１０,０００〜１５,０００がさらに好ましい。重合体（Ａ）の質量平均分子量が５,０００以上であれば、成形体の表面硬度がさらに優れる。また、重合体（Ａ）の質量平均分子量が３０,０００以下であれば、成形体の成形不良がさらに抑えられる。
【００１８】
重合体（Ａ）の製造方法としては、公知の懸濁重合法、溶液重合法、乳化重合法、塊状重合法等が挙げられる。重合体（Ａ）の製造方法としては、重合体（Ａ）の回収が容易な点から、懸濁重合法又は乳化重合法が好ましい。
【００１９】
（メチルメタクリレート単位（ａ１））
メチルメタクリレート単位（ａ１）は、成形体の表面硬度を向上させる。メチルメタクリレート単位（ａ１）の割合は、重合体（Ａ）を構成する全単量体単位合計１００質量％のうち、２０〜９５質量％が好ましく、５０〜９５質量％がより好ましく、７０〜９０質量％がさらに好ましい。メチルメタクリレート単位（ａ１）が２０質量％以上であれば、成形体の表面硬度がさらに優れる。また、メチルメタクリレート単位（ａ１）が９５質量％以下であれば、成形体の光学特性（透明性等）がさらに優れる。
【００２０】
（芳香族（メタ）アクリレート単位（ａ２））
芳香族（メタ）アクリレート単位（ａ２）は、成形体の成形不良を改良させうる。芳香族（メタ）アクリレートは例えば、フェニルメタクリレート、ｏ−ジフェニルメタクリレート、ｐ−ジフェニルメタクリレート、ｏ−クロロフェニルメタクリレート、１−ナフチルメタクリレート、２−ナフチルメタクリレート、４−メトキシフェニルメタクリレート、４−クロロフェニルメタクリレート、２，４，６−トリクロロフェニルメタクリレート、４−ｔｅｒｔブチルフェニルメタクリレート等が挙げられ、これらは、１種を単独で用いてもよく、２種以上を併用してもよい。
【００２１】
芳香族（メタ）アクリレート単位（ａ２）としては、成形体の耐熱性に優れる点から、フェニルメタクリレート単位及び２−ナフチルメタクリレート単位のいずれか一方又は両方が好ましい。芳香族（メタ）アクリレート単位（ａ２）の割合は、重合体（Ａ）を構成する全単量体単位合計１００質量％のうち、５〜４０質量％が好ましく、５〜３０質量％がより好ましく、８〜２５質量％がさらに好ましい。芳香族（メタ）アクリレート単位（ａ２）が５質量％以上であれば、成形体の透明性等の光学特性がさらに優れる。また、芳香族（メタ）アクリレート単位（ａ２）が４０質量％以下であれば、成形体の表面硬度がさらに優れる。
【００２２】
（単量体単位（ａ３））
単量体単位（ａ３）は、メチルメタクリレート単位（ａ１）、芳香族（メタ）アクリレート単位（ａ２）以外の他の単量体単位である。
【００２３】
他の単量体としては、例えば、下記のものが挙げられる。メタクリレートとしては、エチルメタクリレート、ブチルメタクリレート、プロピルメタクリレート、２−エチルヘキシルメタクリレート等（ただし、芳香族（メタ）アクリレート、メチルメタクリレートを除く）が挙げられ、アクリレートとしては、メチルアクリレート、エチルアクリレート、ブチルアクリレート、プロピルアクリレート、２−エチルヘキシルアクリレート、グリシジルアクリレート等が挙げられ、シアン化ビニル単量体としては、アクリロニトリル、メタクリロニトリル等が、ジエン系単量体としては、ブタジエン、イソプレン、ジメチルブタジエン等が、ビニルエーテル系単量体としては、ビニルメチルエーテル、ビニルエチルエーテル等が、カルボン酸系ビニル単量体としては、酢酸ビニル、酪酸ビニル等が、オレフィン系単量体としては、エチレン、プロピレン、イソブチレン等が、ハロゲン化ビニル単量体としては、塩化ビニル、塩化ビニリデン等が、マレイミド系単量体としては、マレイミド、Ｎ−フェニルマレイミド、Ｎ−シクロヘキシルマレイミド、Ｎ−メチルマレイミド等が、架橋剤としては、アリル（メタ）アクリレート、ジビニルベンゼン、１，３−ブチレンジメタクリレート等が、他の単量体としては、共重合性に優れる点から、メタクリレート、アクリレート、シアン化ビニル単量体が好ましく、重合体（Ａ）の熱分解を抑制する点から、アクリレートがより好ましい。他の単量体は、１種を単独で用いてもよく、２種以上を併用してもよい。
【００２４】
単量体単位（ａ３）の含有量は、重合体（Ａ）を構成する全単量体単位合計１００質量％のうち、０〜１０質量％が好ましい。単量体単位（ａ３）の含有量が１０質量％以下であれば、成形体の耐熱分解性が優れる。
【００２５】
（有機リン化合物（Ｂ））
有機リン化合物（Ｂ）は、本発明の樹脂材料に含まれる必要がある。有機リン化合物（Ｂ）はポリカーボネート樹脂と樹脂材料又は表面硬度向上剤との相溶性を向上させる。
有機リン化合物（Ｂ）としては、下記式（１）で表される化合物が好ましい。
【００２６】
【化３】
2019104944.tif 000004
［式（１）中、Ｒ１、Ｒ２、及びＲ３はそれぞれ独立して、水素、置換基を有していてもよいアルキル基又は置換基を有していてもよいアリール基を表す。］
【００２７】
式（１）中、アルキル基の炭素数は１〜５が好ましく、１〜３がより好ましい。アルキル基は直鎖状、分岐鎖状、又は環状であってもよい。アルキル基は置換基を有していてもよい、置換基としてはハロゲン基が挙げられる。アルキル基としては、メチル基、エチル基、プロピル基等が挙げられる。式（１）中、アリール基の炭素数は６〜１２が好ましく、６〜１０がより好ましい。アリール基は置換基を有していてもよい。置換基としてはハロゲン基、アルキル基、アルコキシ基が挙げられる。アリール基としては、フェニル基、ナフチル基等が挙げられる。
【００２８】
有機リン化合物（Ｂ）は、３価のリン化合物であれば、特に制限はない。有機リン化合物（Ｂ）として、例えば、トリフェニルホスフィン、トリブチルホスフィン、トリ−ｔ−ブチルホスフィン、トリフリルホスフィン、トリシクロヘキシルホスフィン、トリトリルホスフィン、トリスメトキシフェニルホスフィン、エチルジフェニルホスフィン、ジシクロヘキシルフェニルホスフィン等が挙げられる。有機リン化合物（Ｂ）としては、成形体の耐熱性に優れることから、トリフェニルホスフィン、トリ（ｏ−トリル）ホスフィン、又はトリス（２，６−ジメトキシフェニル）ホスフィンが好ましく、トリフェニルホスフィンがより好ましい。
【００２９】
樹脂材料における有機リン化合物（Ｂ）の含有量としては、重合体（Ａ）１００質量部に対し、０．０１〜５質量部が好ましく、０．０１〜１質量部がより好ましく、０．０３〜０．２質量部がさらに好ましい。有機リン化合物（Ｂ）の含有量が０．０１質量部以上であると、成形体の透明性等の光学特性がさらに優れる。有機リン化合物（Ｂ）の含有量が５質量部以下であると、成形体の黄色度が低く、外観が優れる。
【００３０】
＜樹脂材料の製造方法＞
本発明の樹脂材料は、重合体（Ａ）と有機リン化合物（Ｂ）とを混合することにより調製することができる。重合体（Ａ）を、単量体を重合させて製造する際に、有機リン化合物（Ｂ）を共存させておいてもよい。重合の際には、分散剤を共存させておくことが好ましい。分散剤は懸濁重合時のポリマー粒子の分散安定性を向上させるものである。具体的には、硫酸ナトリウム、ポリビニルアルコール、ポリメタクリル酸カリウム等が挙げられる。 
【００３１】
＜表面硬度向上剤＞
本発明の表面硬度向上剤は、本発明の樹脂材料を含む。
本発明の樹脂材料は、上述したように、ポリカーボネート樹脂との相溶性がよく、表面硬度に優れ、ポリカーボネート樹脂と混合しても、上述した効果を発揮することができる。そのため、本発明の樹脂材料はポリカーボネート樹脂の表面硬度向上剤として好適に用いることができる。表面硬度向上剤中、樹脂材料の割合は、表面硬度向上剤の総質量に対して７０〜１００質量％が好ましく、９０〜１００質量％がより好ましい。表面硬度向上剤には、樹脂材料以外のその他の成分が含まれていてもよく、紫外線吸収剤、酸化防止剤、離型剤等が挙げられる。
【００３２】
＜ポリカーボネート樹脂組成物＞
本発明のポリカーボネート樹脂組成物は、ポリカーボネート樹脂（Ｃ）と、本発明の樹脂材料とを含む。本発明のポリカーボネート樹脂組成物は、必要に応じてポリカーボネート樹脂（Ｃ）及び本発明の樹脂材料以外の他の成分を含んでいてもよい。
【００３３】
（ポリカーボネート樹脂（Ｃ））
ポリカーボネート樹脂（Ｃ）は、主鎖に炭酸エステル結合（−Ｏ−Ｃ（Ｏ）−Ｏ−）を有する高分子化合物であればよく、特に制限はない。
【００３４】
ポリカーボネート樹脂（Ｃ）としては、通常、２価フェノールとカーボネート前駆体との反応によって製造される芳香族ポリカーボネートが挙げられる。具体的には、２価フェノールとカーボネート前駆体とを溶液法又は溶融法によって反応させて製造されたものが挙げられ、より具体的には、２価フェノールとホスゲンとを反応させて製造されたもの、２価フェノールとジフェニルカーボネート等とをエステル交換法によって反応させて製造されたものが挙げられる。
【００３５】
２価フェノールとしては、例えば、２，２−ビス（４−ヒドロキシフェニル）プロパン〔ビスフェノールＡ〕、２，２−ビス（３−メチル−４−ヒドロキシフェニル）プロパン〔ビスフェノールＣ〕、ビス（４−ヒドロキシフェニル）メタン、１，１−ビス（４−ヒドロキシフェニル）エタン、２，２−ビス（４−ヒドロキシ−３，５−ジメチルフェニル）プロパン、４，４’−ジヒドロキシジフェニル、ビス（４−ヒドロキシフェニル）シクロアルカン、ビス（４−ヒドロキシフェニル）オキシド、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）エーテル、ビス（４−ヒドロキシフェニル）ケトン、及びこれらのハロゲン置換体等が挙げられる。これらの他に、２価フェノールとしては、ハイドロキノン、レゾルシン、カテコール等が挙げられる。２価フェノールとしては、コストの点から、ビス（ヒドロキシフェニル）アルカン系が好ましく、ビスフェノールＡが特に好ましい。２価フェノールは、１種を単独で用いてもよく、２種以上を併用してもよい。
【００３６】
カーボネート前駆体としては、カルボニルハライド、カルボニルエステル、ハロホルメート等が挙げられ、具体的には、ホスゲン、２価フェノールのジハロホルメート、ジフェニルカーボネート、ジメチルカーボネート、ジエチルカーボネート等が挙げられる。ポリカーボネート樹脂（Ｃ）は、分岐構造を有していてもよい。ポリカーボネート樹脂（Ｃ）に分岐構造を導入するための分岐剤としては、１，１，１−トリス（４−ヒドロキシフェニル）エタン、α，α’，α”−トリス（４−ヒドロキシフェニル）−１，３，５−トリイソプロピルベンゼン、フロログリシン、トリメリット酸、イサチンビス（ｏ−クレゾール）等が挙げられる。
【００３７】
ポリカーボネート樹脂（Ｃ）は、ポリカーボネート部とポリオルガノシロキサン部とを有する共重合体であってもよく、この共重合体を含むポリカーボネート樹脂であってもよい。
【００３８】
ポリカーボネート樹脂（Ｃ）は、エステル前駆体（２官能性カルボン酸（テレフタル酸等）又はそのエステル形成誘導体等）の存在下で、２価フェノールとカーボネート前駆体とを反応させて得られるポリエステル−ポリカーボネート樹脂であってもよい。ポリカーボネート樹脂（Ｃ）は、種々のポリカーボネート樹脂の混合物であってもよい。
【００３９】
ポリカーボネート樹脂（Ｃ）の製造の際には、分子量の調節のために、フェノール、ｐ−ｔ−ブチルフェノール、ｐ−ｔ−オクチルフェノール、ｐ−クミルフェノール等を用いてもよい。
【００４０】
ポリカーボネート樹脂（Ｃ）の粘度平均分子量は、粘度法により算出することができ、１５,０００〜３０,０００が好ましく、１７,０００〜２５,０００がより好ましい。粘度平均分子量が前記範囲内であれば、ポリカーボネート樹脂組成物の成形性及び成形体の表面硬度が優れる傾向にある。
【００４１】
本発明でいう粘度平均分子量はまず次式にて算出される比粘度を塩化メチレン１００ｍｌにポリカーボネート樹脂（Ｃ）０．７ｇを２０℃で溶解した溶液からオストワルド粘度計を用いて求める。
比粘度（ηＳＰ）＝（ｔ−ｔ０）／ｔ０
［ｔ０は塩化メチレンの落下秒数、ｔは試料溶液の落下秒数］
求められた比粘度を次式にて挿入して粘度平均分子量Ｍを求める。
ηＳＰ／ｃ＝［η］＋０．４５×［η］２ｃ（但し［η］は極限粘度）
［η］＝１．２３×１０−４Ｍ０．８３
ｃ＝０．７
【００４２】
ポリカーボネート樹脂（Ｃ）は成形体の透明性に優れることから芳香族ポリカーボネート樹脂が好ましい。
【００４３】
（他の成分）
本発明のポリカーボネート樹脂組成物は、必要に応じて各種添加剤（酸化防止剤、紫外線吸収剤、光安定剤、求核剤、難燃化剤等）、各種フィラー（ガラス、マイカ、ゴム粒子等）等を含んでいてもよく、本発明の効果を損なわない範囲において、ポリカーボネート樹脂以外の他の樹脂を含んでいてもよい。
【００４４】
本発明の樹脂材料の含有量は、ポリカーボネート樹脂（Ｃ）１００質量部に対し、０．１〜１５０質量部が好ましく、１０〜８０質量部がさらに好ましく、１５〜５０質量部がより好ましい。樹脂材料の含有量が０．１質量部以上であれば、成形体の表面硬度が優れる傾向にある。樹脂材料の含有量が１５０質量部以下であれば、成形体の耐熱性が優れる傾向にある。
【００４５】
＜ポリカーボネート樹脂組成物の製造方法＞
本発明のポリカーボネート樹脂組成物は、ポリカーボネート樹脂（Ｃ）と、本発明の樹脂材料と、必要に応じて他の成分とを溶融混練することによって製造できる。溶融混練装置としては、例えば、バンバリーミキサ、ニーダ、ロール、ニーダールーダ、単軸押出機、二軸押出機、多軸押出機等が挙げられる。
【００４６】
本発明のポリカーボネート樹脂組成物は、ポリカーボネート樹脂に対し、重合体（Ａ）、及び下記式（１）に示す有機リン化合物（Ｂ）を混合し、溶融混練して製造することができる。
【００４７】
【化４】
2019104944.tif 000005
［式（１）中、Ｒ１、Ｒ２、及びＲ３はそれぞれ独立して、水素、アルキル基又はアリール基を表す。］
【００４８】
＜成形体＞
本発明の成形体は、本発明のポリカーボネート樹脂組成物を成形して得られたものである。成形方法としては、射出成形法、押出成形法、圧縮成形法等の公知の方法が挙げられる。成形方法としては、所望の形状に成形できる点から、射出成形法、押出成形法が好ましい。
【実施例】
【００４９】
以下に本発明を実施例により説明する。実施例において、「％」が「質量％」を示し、「部」は「質量部」を示す。重合体の質量平均分子量の求め方、ならびに成形体の評価方法は、下記のとおりである。
【００５０】
（質量平均分子量）
テトラヒドロフラン（ＴＨＦ）に溶解した重合体について、ゲル浸透クロマトグラフィ（ＧＰＣ）によって溶出曲線を測定し、標準ポリスチレンによる検量線を基に重合体の質量平均分子量を算出した。
【００５１】
（試験片の作製）
表２に従って各材料を混合して、樹脂材料及びポリカーボネート樹脂組成物を得た。これらの樹脂材料及びポリカーボネート樹脂組成物を、バレル温度２６０℃に加熱した同方向二軸押出機（池貝社製、機種名「ＰＣＭ−３０」）にてスクリュー回転数１５０ｒｐｍの条件で溶融混練してポリカーボネート樹脂組成物のペレットを得た。なお、表２中の「Ｓ−２０００」は、芳香族ポリカーボネート樹脂（三菱エンジニアリングプラスチックス社製、商品名ユーピロンＳ−２０００）を意味する。得られたポリカーボネート樹脂組成物のペレットを、熱風乾燥機を用いて７０℃で１６時間乾燥した後、１００ｔ射出成形機（住友重機械工業社製、機種名「ＳＥ−１００ＤＵ」）にて、シリンダー温度２５０℃及び金型温度８０℃の条件で成形して長さ１００ｍｍ、幅５０ｍｍ、厚さ２ｍｍの平板を得た。
【００５２】
（成形体端部の白化）
前記平板の端部を目視で観察し、白化の程度を下記のように分類した。
なし：白化が見られない
小：白化している面積が小さい
大：白化している面積が大きい
【００５３】
（鉛筆硬度）
ＪＩＳ  Ｋ５６００−５−４に準拠し、前記平板の鉛筆硬度を測定した。
【００５４】
（黄色度）
前記平板を目視で観察し、黄色味の強さを下記のように分類した
小：黄色味が弱い
中：黄色味が中程度
大：黄色味が強い
【００５５】
（製造例１）
分散剤（１）の合成：
撹拌機、冷却管及び温度計を備えた容量１２００Ｌの反応容器内に、１７質量％水酸化カリウム水溶液６１．６部、メチルメタクリレート１９．１部及び脱イオン水１９．３部を仕込んだ。反応装置内の液を室温にて撹拌し、発熱ピークを確認した後、さらに４時間撹拌した。この後、反応装置内の反応液を室温まで冷却してメタクリル酸カリウム水溶液を得た。
撹拌機、冷却管及び温度計を備えた容量１０５０Ｌの反応容器内に、脱イオン水９００部、メタクリル酸２−スルホエチルナトリウム４２質量％水溶液６０部、メタクリル酸カリウム水溶液１０部及びメチルメタクリレート１２部を入れて撹拌し、反応容器内を窒素置換しながら、５０℃に昇温した。その中に、重合開始剤として２，２’−アゾビス（２−メチルプロピオンアミジン）二塩酸塩（和光純薬工業社製、Ｖ−５０）の０.０８部を添加し、さらに６０℃に昇温した。昇温後、メチルメタクリレートを０．２４部／分の速度で７５分間連続的に滴下した。反応溶液を６０℃で６時間保持した後、室温に冷却して、透明な水溶液である固形分１０質量％の分散剤（１）を得た。
【００５６】
（製造例２）
重合体（Ａ−１）の製造：
撹拌機、冷却管及び温度計を備えた重合装置中に、脱イオン水２００部、硫酸ナトリウム０．３部及び製造例１で製造した分散剤（１）（固形分１０質量％）０．２６部を入れて撹拌して、均一な水溶液とした。次に、メチルメタクリレート７８．５部、フェニルメタクリレート２０部、メチルアクリレート１．５部、連鎖移動剤として１−オクタンチオール２．０部、重合開始剤としてＡＭＢＮ（日油（株）製、２，２−アゾビス−２−メチルブチロニトリル、商品名）０．３部を加え、水性分散液とした。次いで、重合装置内を十分に窒素置換し、水性分散液を７５℃に昇温してから３時間保持した後に８５℃に昇温して１．５時間保持した。その後、反応液を４０℃に冷却して、重合体（Ａ−１）の水性懸濁液を得た。この水性懸濁液を濾過布で濾過し、濾過物を脱イオン水で洗浄し、７５℃で１８時間乾燥して、（Ａ−１）を得た。
【００５７】
（製造例３）
樹脂材料（α−２）の製造：
単量体混合物にトリフェニルホスフィン０．３部を共存させたこと以外は製造例２と同様にして、樹脂材料（α−２）を得た。
【００５８】
重合体（Ａ−１）及び樹脂材料（α−２）の各使用原料の割合及び質量平均分子量を表１に示す。
前記試験片の作製方法に従って平板を作製し、前記評価方法に従って評価した。各配合と、その評価結果を表２に示す。
【００５９】
表２の結果より、本発明の樹脂材料を配合したポリカーボネート樹脂組成物は、光学特性及び表面硬度に優れた。比較例１のポリカーボネート樹脂組成物は、有機リン化合物（Ｂ）を含まないため、光学特性に劣った。
【００６０】
【表１】
2019104944.tif 000006
【００６１】
【表２】
2019104944.tif 000007